(57)【特許請求の範囲】
【請求項１】
一般式（２）：
【化１】
0005606113.tif 000021
（式中、Ｒ１〜Ｒ４及びＲ１’〜Ｒ４’は、同一又は異なって、それぞれ、水素原子、炭素数１〜４のアルキル基又はハロゲン原子を示し、Ｘはハロゲン原子を示す。）で表される４，４’−ジハロアリールスルホン化合物と、一般式（３）：ＭＳＲ５’（式中、Ｍはアルカリ金属を示し、Ｒ５’は炭素数３〜６のアルケニル基を示す。）で表されるチオール塩化合物とを反応させることを特徴とする、一般式（１−１）：
【化２】
0005606113.tif 000022
（式中、Ｒ１〜Ｒ４及びＲ１’〜Ｒ４’は、同一又は異なって、それぞれ、水素原子、炭素数１〜４のアルキル基又はハロゲン原子を示し、Ｒ５‘は、炭素数３〜６のアルケニル基を示す。）で表されるジアリールスルホン化合物の製造方法。
【請求項２】
一般式（３）で表されるチオール塩化合物が、ナトリウム−２−プロペンチオラート又はカリウム−３−ブテンチオラートである請求項１に記載のジアリールスルホン化合物の製造方法。
【請求項３】
一般式（２）：
【化３】
0005606113.tif 000023
（式中、Ｒ１〜Ｒ４及びＲ１’〜Ｒ４’は、同一又は異なって、それぞれ、水素原子、炭素数１〜４のアルキル基又はハロゲン原子を示し、Ｘはハロゲン原子を示す。）で表される４，４’−ジハロアリールスルホン化合物と、一般式（４）：ＭＳＲ６ＯＨ（式中、Ｍはアルカリ金属を示し、Ｒ６は炭素数２〜６のアルキレン基を示す）で表されるチオール塩化合物とを反応させて、一般式（５）：
【化４】
0005606113.tif 000024
（式中、Ｒ１〜Ｒ４及びＲ１’〜Ｒ４’、及びＲ６は、上記に同じ）で表される化合物とした後、ハロゲン化剤と反応させて、一般式（６）：
【化５】
0005606113.tif 000025
（式中、Ｒ１〜Ｒ４及びＲ１’〜Ｒ４’、及びＲ６は上記に同じであり、Yはハロゲン原子である）で表される化合物とし、次いで、塩基を作用させて、脱ハロゲン化水素反応を行うことを特徴とする、一般式（１）：
【化６】
0005606113.tif 000026
（式中、Ｒ１〜Ｒ４及びＲ１’〜Ｒ４’は上記に同じであり、Ｒ５は、炭素数２〜６のアルケニル基を示す。）で表されるジアリールスルホン化合物の製造方法。
【請求項４】
一般式（４）：ＭＳＲ６ＯＨで表されるチオール塩化合物が、カリウム−２−ヒドロキシエタンチオラート又はカリウム−４−ヒドロキシ−ｎ−ブチルチオラートである請求項３に記載のジアリールスルホン化合物の製造方法。
【請求項５】
ハロゲン化剤が、塩素、塩化チオニール、次亜塩素酸、次亜臭素酸及び臭素からなる群から選ばれた少なくとも一種である請求項３又は４に記載のジアリールスルホン化合物の製造方法。
【請求項６】
一般式（６）で表される化合物の脱ハロゲン化水素反応に用いる塩基が、水酸化ナトリウム、水酸化カリウム、水酸化カルシウム、水酸化リチウム、炭酸ナトリウム、炭酸カリウム、炭酸カルシウム及び炭酸リチウムからなる群から選ばれた少なくとも一種である請求項３〜５のいずれか一項に記載のジアリールスルホン化合物の製造方法。
【発明の詳細な説明】
【技術分野】
【０００１】
本発明は、有機光学材料用樹脂を形成するための単量体として有用な新規ジアリールスルホン化合物、及びその製造方法に関する。
【背景技術】
【０００２】
合成樹脂よりなる光学材料は、ガラス等の無機材料と比較して軽量であり、成形加工性等にも優れており、取扱いが簡単であることから、近年、各種用途に広く用いられている。このような有機光学材料用樹脂として、従来から、ポリスチレン系樹脂、ポリメチルメタクリレート系樹脂、ポリカーボネート系樹脂、ジエチレングリコールジアリルカーボナート樹脂等が用いられている。
【０００３】
しかしながら、従来の有機光学材料用樹脂は、低い屈折率、大きな複屈折、高い分散性等の欠点を有し、耐熱性や耐衝撃性にも劣るため、必ずしも満足できるものではなかった。特にレンズ用材料として用いられているジエチレングリコールジアリルカーボナート樹脂（ＣＲ−３９）等は、屈折率が１．５０と低いため、レンズとして使用した場合にはコバ厚や中心厚が厚くなるため、レンズの外観が悪くなり、また重量の増大を招くという欠点がある。
【０００４】
このため、有機光学材料用樹脂用の材料について、屈折率を向上させる試みがなされている。例えば、下記特許文献１及び２には、高屈折率で透明性に優れた樹脂を与える単量体として、一般式（ａ）；
【０００５】
【化１】
0005606113.tif 000002
【０００６】
（式中、Ｒ１〜Ｒ４は水素原子、炭素数１〜４のアルキル基またはハロゲン原子を示し、Ｒ５は炭素数２〜６のアルケニル基を示す。）で表されるジアリールスルフィド化合物が記載されている。
【０００７】
このジアリールスルフィド化合物は、高屈折率で透明性に優れた樹脂を与える単量体とされているが、その製造には、高価な化合物である下記化学式：
【０００８】
【化２】
0005606113.tif 000003
【０００９】
（式中、Ｒ１〜Ｒ４は水素原子、炭素数１〜４のアルキル基またはハロゲン原子を示し、Ｘはハロゲン原子を示す。）で表される４，４’−ジハロジアリールスルフィド化合物が必要であり、該化合物を原料として得られる上記化学式（ａ）のジアリールスルフィド化合物は高コストで経済性に劣るものとなる。このため、高屈折率で透明性に優れた樹脂を与えることができる単量体として、より安価な材料が望まれている。
【先行技術文献】
【特許文献】
【００１０】
【特許文献１】ソ連特許４９９２６１号明細書
【特許文献２】日本特許２７８５８７６号
【発明の概要】
【発明が解決しようとする課題】
【００１１】
本発明は、上記した従来技術の現状に鑑みてなされてものであり、その主な目的は、高屈折率で透明性に優れた合成樹脂を与える単量体として、従来の化合物と比較して安価であって、且つ少なくとも同等の性能を有する化合物を提供することであり、更に、その製造方法を提供することである。
【課題を解決するための手段】
【００１２】
本発明者は、上記した目的を達成すべく鋭意研究を重ねてきた。その結果、特定の置換基を有する新規なジアリールスルホン化合物が、高屈折率及び高硬度を有し、且つ良好な透明性を有する樹脂を形成し得る単量体として優れた性能を有することを見出した。そして、該アリールスルホン化合物は、安価な物質であるジハロアリールスルホン化合物を原料として、経済的に有利な条件で容易に製造できることを見出し、ここに本発明を完成するに至った。
【００１３】
即ち、本発明は、下記の新規ジアリールスルホン化合物及びその製造方法を提供するものである。
項１．  一般式（１）：
【００１４】
【化３】
0005606113.tif 000004
【００１５】
（式中、Ｒ１〜Ｒ４及びＲ１’〜Ｒ４’は、同一又は異なって、それぞれ、水素原子、炭素数１〜４のアルキル基又はハロゲン原子を示し、Ｒ５は、炭素数２〜６のアルケニル基を示す。）で表されるジアリールスルホン化合物。
項２．  Ｒ５が、ビニル基又はアリル基である上記項１に記載のジアリールスルホン化合物。
項３．  Ｒ１〜Ｒ４及びＲ１’〜Ｒ４’がいずれも水素原子であり、Ｒ５がビニル基又はアリル基である上記項１に記載のジアリールスルホン化合物。
項４．  一般式（２）：
【００１６】
【化４】
0005606113.tif 000005
【００１７】
（式中、Ｒ１〜Ｒ４及びＲ１’〜Ｒ４’は、同一又は異なって、それぞれ、水素原子、炭素数１〜４のアルキル基又はハロゲン原子を示し、Ｘはハロゲン原子を示す。）で表される４，４’−ジハロアリールスルホン化合物と、一般式（３）：ＭＳＲ５’（式中、Ｍはアルカリ金属を示し、Ｒ５’は炭素数３〜６のアルケニル基を示す。）で表されるチオール塩化合物とを反応させることを特徴とする、一般式（１−１）：
【００１８】
【化５】
0005606113.tif 000006
【００１９】
（式中、Ｒ１〜Ｒ４及びＲ１’〜Ｒ４’は、同一又は異なって、それぞれ、水素原子、炭素数１〜４のアルキル基又はハロゲン原子を示し、Ｒ５’は、炭素数３〜６のアルケニル基を示す。）で表されるジアリールスルホン化合物の製造方法。
項５．  一般式（３）で表されるチオール塩化合物が、ナトリウム−２−プロペンチオラート又はカリウム−３−ブテンチオラートである上記項４に記載のジアリールスルホン化合物の製造方法。
項６．  一般式（２）：
【００２０】
【化６】
0005606113.tif 000007
【００２１】
（式中、Ｒ１〜Ｒ４及びＲ１’〜Ｒ４’は、同一又は異なって、それぞれ、水素原子、炭素数１〜４のアルキル基又はハロゲン原子を示し、Ｘはハロゲン原子を示す。）で表される４，４’−ジハロアリールスルホン化合物と、一般式（４）：ＭＳＲ６ＯＨ（式中、Ｍはアルカリ金属を示し、Ｒ６は炭素数２〜６のアルキレン基を示す）で表されるチオール塩化合物とを反応させて、一般式（５）：
【００２２】
【化７】
0005606113.tif 000008
【００２３】
（式中、Ｒ１〜Ｒ４及びＲ１’〜Ｒ４’、及びＲ６は、上記に同じ）で表される化合物とした後、ハロゲン化剤と反応させて、一般式（６）：
【００２４】
【化８】
0005606113.tif 000009
【００２５】
（式中、Ｒ１〜Ｒ４及びＲ１’〜Ｒ４’、及びＲ６は上記に同じであり、Yはハロゲン原子である）で表される化合物とし、次いで、塩基を作用させて、脱ハロゲン化水素反応を行うことを特徴とする、一般式（１）：
【００２６】
【化９】
0005606113.tif 000010
【００２７】
（式中、Ｒ１〜Ｒ４及びＲ１’〜Ｒ４’は上記に同じであり、Ｒ５は、炭素数２〜６のアルケニル基を示す。）で表されるジアリールスルホン化合物の製造方法。
項７．  一般式（４）：ＭＳＲ６ＯＨで表されるチオール塩化合物が、カリウム−２−ヒドロキシエタンチオラート又はカリウム−４−ヒドロキシ−ｎ−ブチルチオラートである上記項６に記載のジアリールスルホン化合物の製造方法。
項８．  ハロゲン化剤が、塩素、塩化チオニール、次亜塩素酸、次亜臭素酸及び臭素からなる群から選ばれた少なくとも一種である上記項６又は７に記載のジアリールスルホン化合物の製造方法。
項９．  一般式（６）で表される化合物の脱ハロゲン化水素反応に用いる塩基が、水酸化ナトリウム、水酸化カリウム、水酸化カルシウム、水酸化リチウム、炭酸ナトリウム、炭酸カリウム、炭酸カルシウム及び炭酸リチウムからなる群から選ばれた少なくとも一種である上記項６〜８のいずれか一項に記載のジアリールスルホン化合物の製造方法。
【００２８】
以下、本発明の新規ジアリールスルホン化合物及びその製造方法について具体的に説明する。
【００２９】
新規ジアリールスルホン化合物
本発明のジアリールスルホン化合物は、下記一般式（１）：
【００３０】
【化１０】
0005606113.tif 000011
【００３１】
（式中、Ｒ１〜Ｒ４及びＲ１’〜Ｒ４’は、同一又は異なって、それぞれ、水素原子、炭素数１〜４のアルキル基又はハロゲン原子を示し、Ｒ５は、炭素数２〜６のアルケニル基を示す。）で表される文献未載の新規化合物である。該ジアリールスルホン化合物は、例えば、高い屈折率と良好な透明性を有する光学材料用合成樹脂を与える単量体等として有用な化合物である。
【００３２】
上記一般式（１）において、Ｒ１〜Ｒ４及びＲ１’〜Ｒ４’で表される炭素数１〜４のアルキル基としては、例えばメチル基、エチル基、ｎ−プロピル基、イソプロピル基、ｎ−ブチル基、ｓｅｃ−ブチル基、ｔｅｒｔ−ブチル基等の直鎖状又は分枝鎖状のアルキル基を例示でき、特にメチル基が好ましい。ハロゲン原子としては、塩素原子、臭素原子、ヨウ素原子等を例示でき、特に、塩素原子が好ましい。
【００３３】
Ｒ５で表される炭素数２〜５のアルケニル基は、好ましくは、１個又は２個の炭素−炭素二重結合を有する直鎖状又は分枝状の炭素数２〜５のアルケニル基であり、具体例として、ビニル基、アリル基、イソプロペニル基、１−ブテニル基、２−ブテニル基、３−ブテニル基、イソブテニル基等を挙げることができる。特に、ビニル基、アリル基などが好ましい。
【００３４】
上記一般式（１）で表される化合物の内で、好適な化合物の具体例としては、Ｒ１〜Ｒ４及びＲ１’〜Ｒ４’が全て水素原子であって、Ｒ５がビニル基である化合物；Ｒ１〜Ｒ４及びＲ１’〜Ｒ４’が全て水素原子であって、Ｒ５がアリル基である化合物等を挙げることができる。
【００３５】
一般式（１）で表される化合物の具体例としては、４，４’−ジ（ビニルチオ）ジフェニルスルホン、４，４’−ジ（アリルチオ）ジフェニルスルホン、４，４’−ジ（イソプロペニルチオ）ジフェニルスルホン、４，４’−ジ（３−ブテニルチオ）ジフェニルスルホン等が挙げられる。
【００３６】
ジアリールスルホン化合物の製造方法
以下、上記一般式（１）で表されるジアリールスルホン化合物の製造方法について説明する。
【００３７】
（１）第一方法
一般式（１）において、Ｒ５が、炭素数３〜５のアルケニル基であるジアリールスルホン化合物、即ち、一般式（１−１）：
【００３８】
【化１１】
0005606113.tif 000012
【００３９】
（式中、Ｒ１〜Ｒ４及びＲ１’〜Ｒ４’は、同一又は異なって、それぞれ、水素原子、炭素数１〜４のアルキル基又はハロゲン原子を示し、Ｒ５’は、炭素数３〜６のアルケニル基を示す。）で表されるジアリールスルホン化合物は、下記一般式（２）：
【００４０】
【化１２】
0005606113.tif 000013
【００４１】
（式中、Ｒ１〜Ｒ４及びＲ１’〜Ｒ４’は、同一又は異なって、それぞれ、水素原子、炭素数１〜４のアルキル基又はハロゲン原子を示し、Ｘはハロゲン原子を示す。）で表される４，４’−ジハロアリールスルホン化合物と、一般式（３）：ＭＳＲ５’（式中、Ｍはアルカリ金属を示し、Ｒ５’は炭素数３〜６のアルケニル基を示す。）で表されるチオール塩化合物とを反応させることにより得ることができる。
【００４２】
上記一般式（２）の４，４’−ジハロアリールスルホン化合物において、Ｘで表されるハロゲン原子としては、塩素原子、臭素原子、ヨウ素原子等を例示でき、特に、塩素原子が好ましい。
【００４３】
上記一般式（３）のチオール塩化合物において、Ｍで表されるアルカリ金属としては、ナトリウム、カリウム、リチウムなどを例示できる。Ｒ５’で表される炭素数３〜６のアルケニル基としては、アリル基、イソプロペニル基、１−ブテニル基、２−ブテニル基、３−ブテニル基、イソブテニル基等を例示できる。
【００４４】
一般式（３）のチオール塩化合物の具体例としては、ナトリウム−２−プロペンチオラート、カリウム−３−ブテンチオラート、リチウム−２−ブテンチオラート等が挙げられる。経済的な観点からナトリウム−２−プロペンチオラートが好ましい。
【００４５】
一般式（３）のチオール塩化合物は、アルカリ金属塩として反応溶媒に直接添加する他、一般式：ＨＳＲ５’で表されるチオールとアルカリ金属水素化物（ＭＨ）を溶媒中に添加して、溶媒中で塩を形成してもよい。
【００４６】
一般式（３）のチオール塩化合物の使用量は、一般式（２）の４，４’−ジハロアリールスルホン化合物１モルに対して、２〜６モル程度とすることが好ましく、２〜３モル程度とすることがより好ましい。
【００４７】
一般式（２）で表される４，４’−ジハロアリールスルホン化合物と、一般式（３）で表されるチオール塩化合物との反応は、例えば、ジメチルスルホキシド、Ｎ−メチルピロリドン、Ｎ，Ｎ−ジメチルホルムアミド等の極性溶媒中で行うか、或いは、塩化メチレン、１，２−ジクロロエタン、クロロベンゼン、ｏ−ジクロロベンゼン等のハロゲン化炭化水素類、ｎ−ヘキサン、ｎ−ヘプタン、シクロヘキサン、トルエン、キシレン等の炭化水素類等の有機溶媒と水との二相系溶媒中で行うことが好ましい。特に、経済的な観点から、トルエンと水との二相系溶媒中で行うことが好ましい。
【００４８】
反応溶媒の使用量は、極性溶媒を用いる場合には、一般式（２）で表される４，４’−ジハロアリールスルホン化合物１００重量部に対して１０〜５０００重量部程度とすることが好ましく、１００〜１０００重量部程度とすることがより好ましい。
【００４９】
二相系溶媒を用いる場合には、一般式（２）で表される４，４’−ジハロアリールスルホン化合物１００重量部に対して、有機溶媒、水ともに１０〜５０００重量部程度とすることが好ましく、１００〜１０００重量部程度とすることがより好ましい。
【００５０】
また、二相系溶媒中で反応を行う場合は、相間移動触媒を用いることが好ましい。
【００５１】
相間移動触媒としては、例えば、ベンジルトリエチルアンモニウムブロミド、ベンジルトリメチルアンモニウムブロミド、ドデシルトリメチルアンモニウムクロリド、テトラ−ｎ−ブチルアンモニウムブロミド、テトラエチルアンモニウムブロミドおよびトリオクチルメチルアンモニウムブロミド等の４級アンモニウム塩；ヘキサドデシルトリエチルホスホニウムブロミド、ヘキサドデシルトリブチルホスホニウムクロリドおよびテトラ−ｎ−ブチルホスホニウムクロリド等の４級ホスホニウム塩等を用いることができる。特に、収率向上および経済性の観点から、テトラ−ｎ−ブチルアンモニウムブロミドが好ましい。
【００５２】
相間移動触媒の使用量は、一般式（２）の４，４’−ジハロアリールスルホン化合物１００重量部に対して、０．１〜１００重量部程度とすることが好ましく、０．１〜１０重量部程度とすることがより好ましい。
【００５３】
反応温度は、３０〜１２０℃程度とすることが好ましく、５０〜１１０℃程度とすることがより好ましい。反応時間は、通常、１〜３０時間程度である。
【００５４】
かくして得られるジアリールスルホン化合物は、必要に応じて水洗、分液して取得できる。また、溶媒留去後、再結晶することにより純度を高めて単離することができる。
【００５５】
上記した方法で得られるジアリールスルホン化合物の具体例としては、例えば４，４’−ジ（アリルチオ）ジフェニルスルホン、４，４’−ジ（３−ブテニルチオ）ジフェニルスルホン、４，４’−ジ（イソプロペニルチオ）ジフェニルスルホン等を挙げることができる。
【００５６】
（２）  第二方法
上記一般式（１）で表されるジアリールスルホン化合物を製造するためのその他の方法として、上記一般式（２）：
【００５７】
【化１３】
0005606113.tif 000014
【００５８】
（式中、Ｒ１〜Ｒ４及びＲ１’〜Ｒ４’、及びＸは、上記に同じ）で表される４，４’−ジハロアリールスルホン化合物と、一般式（４）：ＭＳＲ６ＯＨ（式中、Ｍはアルカリ金属を示し、Ｒ６は炭素数２〜６のアルキレン基を示す）で表されるチオール塩化合物とを反応させて、一般式（５）：
【００５９】
【化１４】
0005606113.tif 000015
【００６０】
（式中、Ｒ１〜Ｒ４及びＲ１’〜Ｒ４’、及びＲ６は、上記に同じ）で表される化合物とした後、ハロゲン化剤と反応させて、一般式（６）：
【００６１】
【化１５】
0005606113.tif 000016
【００６２】
（式中、Ｒ１〜Ｒ４及びＲ１’〜Ｒ４’、及びＲ６は上記に同じであり、Yはハロゲン原子である）で表される化合物とし、次いで、塩基を作用させて、脱ハロゲン化水素反応（脱ＨＹ反応）を行うことによって、目的とする一般式（１）：
【００６３】
【化１６】
0005606113.tif 000017
【００６４】
（式中、Ｒ１〜Ｒ４及びＲ１’〜Ｒ４’は、同一又は異なって、それぞれ、水素原子、炭素数１〜４のアルキル基又はハロゲン原子を示し、Ｒ５は、炭素数２〜６のアルケニル基を示す。）で表されるジアリールスルホン化合物を得る方法を挙げることができる。
【００６５】
一般式（４）：ＭＳＲ６ＯＨで表されるチオール塩化合物において、Ｍで表されるアルカリ金属としては、ナトリウム、カリウム、リチウムなどを例示できる。Ｒ６で表される炭素数２〜６のアルキレン基としては、エチレン、トリメチレン、テトラエチレン、ペンタエチレン、ヘキサエチレン等の直鎖のアルキレン基、エチルエチレン、１，２−プロピレン等の分岐鎖を有するアルキレン基等を例示できる。
【００６６】
一般式（２）で表される４，４’−ジハロアリールスルホン化合物と、一般式（４）で表されるチオール塩化合物との反応は、上記した第一方法における一般式（２）で表される４，４’−ジハロアリールスルホン化合物と一般式（３）で表されるチオール塩化合物との反応と同様の条件で行うことができる。一般式（４）で表されるチオール塩化合物の使用量についても、一般式（３）のチオール塩化合物と同様に、一般式（２）の４，４’−ジハロアリールスルホン化合物１モルに対して、２〜６モル程度とすることが好ましく、２〜３モル程度とすることがより好ましい。
【００６７】
一般式（４）のチオール塩化合物は、アルカリ金属塩として反応溶媒に直接添加する他、一般式：ＨＳＲ６ＯＨで表されるチオールとアルカリ金属水素化物（ＭＨ）を溶媒中に添加して、溶媒中で塩を形成してもよい。
【００６８】
上記した方法によって、一般式（５）：
【００６９】
【化１７】
0005606113.tif 000018
【００７０】
（式中、Ｒ１〜Ｒ４及びＲ１’〜Ｒ４’、及びＲ６は、上記に同じ）で表されるジアリールスルホン化合物を得ることができる。
【００７１】
一般式（５）のジアリールスルホン化合物の具体例としては、４，４’−ジ（３−ヒドロキシプロピルチオ）ジフェニルスルホン、４，４’−ジ（２−ヒドロキシエチルチオ）ジフェニルスルホン、４，４’−ジ（２−ヒドロキシプロピオチオ）ジフェニルスルホン等を挙げることができる。
【００７２】
かくして得られるジアリールスルホン化合物は、必要に応じて水洗、分液して取得できる。また、溶媒留去後、再結晶することにより純度を高めて単離することができる。
【００７３】
次いで、一般式（５）で表されるジアリールスルホン化合物をハロゲン化剤と反応させる。
【００７４】
ハロゲン化剤としては、塩素、塩化チオニル、次亜塩素酸、次亜臭素酸、臭素等を用いることができ、経済的および操作性の観点から塩化チオニルが好ましい。
【００７５】
ハロゲン化剤の使用量は、一般式（５）で表されるジアリールスルホン化合物１モルに対して、２〜６モル程度とすることが好ましく、２〜３モル程度とすることがより好ましい。
【００７６】
一般式（５）のジアリールスルホン化合物とハロゲン化剤との反応は、通常、有機溶媒中で行うことができる。有機溶媒としては、例えば、ジメチルスルホキシド、Ｎ−メチルピロリドン、Ｎ，Ｎ−ジメチルホルムアミド（DMF）等の極性溶媒；塩化メチレン、１，２−ジクロロエタン、クロロベンゼン、ｏ−ジクロロベンゼン等のハロゲン化炭化水素類、ｎ−ヘキサン、ｎ−ヘプタン、シクロヘキサン、トルエン、キシレン等の炭化水素類等を用いることができる。経済的な観点から、DMFまたはトルエンが好ましい。
【００７７】
溶媒の使用量は、一般式（５）で表されるジアリールスルホン化合物１００重量部に対して１０〜５０００重量部程度とすることが好ましく、１００〜１０００重量部程度とすることがより好ましい。
【００７８】
反応温度は、３０〜１２０℃程度とすることが好ましく、５０〜９０℃程度とすることがより好ましい。反応時間は、通常、１〜３０時間程度である。
【００７９】
上記した方法によって、一般式（６）：
【００８０】
【化１８】
0005606113.tif 000019
【００８１】
（式中、Ｒ１〜Ｒ４及びＲ１’〜Ｒ４’、及びＲ６は上記に同じであり、Yはハロゲン原子である）で表されるジアリールスルホン化合物を得ることができる。
【００８２】
一般式（６）で表されるジアリールスルホン化合物の具体例としては、４，４’−ジ（３−クロロプロピルチオ）ジフェニルスルホン、４，４’−ジ（２−クロロエチルチオ）ジフェニルスルホン、４，４’−ジ（３−ブロモプロピルチオ）ジフェニルスルホン、４，４’−ジ（２−ブロモエチルチオ）ジフェニルスルホン等が挙げられる。
【００８３】
かくして得られる一般式（６）のジアリールスルホン化合物は、必要に応じて水洗、分液して取得できる。また、溶媒留去後、再結晶することにより純度を高めて単離することができる。
【００８４】
次いで、一般式（６）で表されるジアリールスルホン化合物に塩基を作用させて脱ハロゲン化水素反応（脱ＨＹ反応）を行う。
【００８５】
この反応で用いる塩基としては、水酸化ナトリウム、水酸化カリウム、水酸化カルシウム、水酸化リチウム、炭酸ナトリウム、炭酸カリウム、炭酸カルシウム、炭酸リチウム等を例示できる。特に、水酸化ナトリウム、水酸化カリウム、水酸化カルシウム等が好ましい。
【００８６】
塩基の使用量は、一般式（６）で表されるジアリールスルホン化合物１モルに対して、１〜１０モル程度とすることが好ましく、１〜４モル程度とすることがより好ましい。
【００８７】
上記した反応は、通常、溶媒中で行われる。溶媒としては、ジメチルスルホキシド、Ｎ−メチルピロリドン、Ｎ，Ｎ−ジメチルホルムアミド等の極性溶媒；該極性溶媒と水との二相系溶媒等を用いることができる。特に、経済的な観点から、Ｎ，Ｎ−ジメチルホルムアミド（ＤＭＦ）が好ましい。
【００８８】
溶媒の使用量は、一般式（６）で表されるジアリールスルホン化合物１００重量部に対して、１０〜５０００重量部程度とすることが好ましく、１００〜１０００重量部程度とすることがより好ましい。
【００８９】
反応温度は、３０〜１２０℃程度とすることが好ましく、６０〜１００℃程度とすることがより好ましい。反応時間は、通常、１〜３０時間程度である。
【００９０】
上記した方法によって、一般式（６）で表されるジアリールスルホン化合物の脱ハロゲン化水素反応（脱HY反応）が生じて、目的とする一般式（１）：
【００９１】
【化１９】
0005606113.tif 000020
【００９２】
（式中、Ｒ１〜Ｒ４及びＲ１’〜Ｒ４’は、同一又は異なって、それぞれ、水素原子、炭素数１〜４のアルキル基又はハロゲン原子を示し、Ｒ５は、炭素数２〜６のアルケニル基を示す。）で表されるジアリールスルホン化合物を得ることができる。
【００９３】
かくして得られるジアリールスルホン化合物は、必要に応じて水洗、分液して取得できる。また、溶媒留去後、再結晶することにより純度を高めて単離することができる。
【００９４】
上記した方法で得られるジアリールスルホン化合物の具体例としては、例えば４，４’−ジ（ビニルチオ）ジフェニルスルホン、４，４’−ジ（アリルチオ）ジフェニルスルホン、４，４’−ジ（イソプロペニルチオ）ジフェニルスルホン等を挙げることができる。
【発明の効果】
【００９５】
本発明の方法によれば、安価な物質である一般式（２）で表される４，４’−ジハロジアリールスルホン化合物を原料として、簡単な製造工程によって、収率良く目的とする一般式（１）で表されるジアリールスルホン化合物を得ることができる。
【００９６】
この方法で得られるジアリールスルホン化合物は、高い屈折率と良好な透明性を有する光学材料用合成樹脂を与える単量体等として有用な化合物であり、例えば、眼鏡用プラスチックレンズ、フレネルレンズ、レンチキュラーレンズ、光ディスク基盤、プラスチック光ファイバー等の光学材料の原料として有効に利用できる。
【発明を実施するための形態】
【００９７】
以下、実施例を挙げて本発明を更に詳細に説明する。
【００９８】
実施例１  ４，４’−ジ（アリルチオ）ジフェニルスルホンの製造（第一方法）
攪拌機、温度計、冷却管およびガス導入管を備えた内容積５００ｍｌのフラスコに、４，４’−ジクロロジフェニルスルホン１４．４ｇ（５０ｍｍｏｌ）、２−プロペンチオール７．８ｇ（１０５ｍｍｏｌ）およびＮ−メチルピロリドン１００．０ｇを加え、液温を１０℃に保ちながら、水素化ナトリウム４．２ｇ（１０５ｍｍｏｌ）を分割添加し、攪拌しながら液温を５０℃に昇温し、１時間反応させた。
【００９９】
反応終了後、１０℃に冷却し、水２７５ｇを滴下し、その後、反応液を濾過することにより、４，４’−ジ（アリルチオ）ジフェニルスルホン１０．９ｇを得た。４，４’−ジクロロジフェニルスルホンに対する収率は６０％であった。
１Ｈ  ＮＭＲ；  d  ３．６２（ｄｄ, Ｊ＝１．２Ｈｚ、６．４Ｈｚ,４Ｈ）、５．１７（ｄｄ, Ｊ＝１．２Ｈｚ、６．４Ｈｚ,２Ｈ）、５．２７（ｄｄ, Ｊ＝１．２Ｈｚ、１６．８Ｈｚ,２Ｈ）、５．８０−５．９０（ｍ, ２Ｈ）、７．３２（ｄ,Ｊ＝８．８Ｈｚ,４Ｈ）、７．７８（ｄ,Ｊ＝８．４Ｈｚ,４Ｈ）；
元素分析（Ｃ１８Ｈ１８Ｏ２Ｓ３として）；
計算値  Ｃ：５９．６３％、Ｈ：５．００％、Ｏ：８．８３％、Ｓ：２６．５３％
実測値  Ｃ：５９．６５％、Ｈ：５．００％、Ｏ：８．８０％、Ｓ：２６．５４％
屈折率  ：１．６５６
実施例２  ４，４’−ジ（ビニルチオ）ジフェニルスルホンの製造（第二方法）
（ｉ）４，４’−ジ（２−ヒドロキシエチルチオ）ジフェニルスルホンの製造工程
攪拌機、温度計、冷却管およびガス導入管を備えた内容積５００ｍｌのフラスコに、４，４’−ジクロロジフェニルスルホン１４．４ｇ（５０ｍｍｏｌ）、２−ヒドロキシエタンチオール８．２ｇ（１０５ｍｍｏｌ）およびＮ−メチルピロリドン１００．０ｇを加え、液温を１０℃に保ちながら、水素化ナトリウム４．２ｇ（１０５ｍｍｏｌ）を分割添加し、攪拌しながら液温を５０℃に昇温し、２時間反応させた。反応終了後、１０℃に冷却し、水２００．０ｇを滴下、その後、ジクロロメタン１００．０ｇで抽出した。抽出した油層を水１００．０ｇで洗浄し、ジクロロメタンを留去し、４，４’−ジ（２−ヒドロキシエチルチオ）ジフェニルスルホン１６．７ｇを得た。４，４’−ジクロロジフェニルスルホンに対する収率は９０％であった。
【０１００】
（ii）４，４’−ジ（２−クロロエチルチオ）ジフェニルスルホンの製造工程
攪拌機、温度計、冷却管およびガス導入管を備えた内容積３００ｍｌのフラスコに、４，４’−ジ（２−ヒドロキシエチルチオ）ジフェニルスルホン７．４ｇ（２０ｍｍｏｌ）およびＮ,Ｎ−ジメチルホルムアミド１５．０ｇを加え、昇温し、液温を７０℃に保ちながら、塩化チオニル４．９ｇ（４１ｍｍｏｌ）を滴下し、攪拌しながら２時間反応させた。
【０１０１】
反応終了後、液温を２５℃に冷却し、水３０．０ｇを滴下し、次いで、３０重量％水酸化ナトリウム水溶液９．８ｇ（７４ｍｍｏｌ）を滴下した。その後、水１００．０ｇおよびジクロロメタン５０．０ｇを添加し、油層を分離した。その後、ジクロロメタンを留去し、アセトニトリル５０．０ｇを滴下し、次いで、水１５０．０ｇを滴下し、濾過することにより、４，４’−ジ（２−クロロエチルチオ）ジフェニルスルホン７．３ｇを得た。４，４’−ジ（２−ヒドロキシエチルチオ）ジフェニルスルホンに対する収率は９０％であった。
【０１０２】
（iii） ４，４‘−ジ（ビニルチオ）ジフェニルスルホンの製造工程
攪拌機、温度計、冷却管およびガス導入管を備えた内容積５０ｍｌのフラスコに、４，４’−ジ（２−クロロエチルチオ）ジフェニルスルホン２．０ｇ（５ｍｍｏｌ）およびＮ,Ｎ−ジメチルホルムアミド６．０ｇを加え、昇温し、液温を８０℃に保ちながら、３０重量％水酸化ナトリウム水溶液２．３ｇ（１７ｍｍｏｌ）を滴下し、攪拌しながら３時間反応させた。反応終了後、液温を２５℃に冷却し、水３０．０ｇを滴下し、濾過することにより、４，４’−ジ（ビニルチオ）ジフェニルスルホン１．２ｇを得た。４，４’−ジ（２−クロロエチルチオ）ジフェニルスルホンに対する収率は７０％であった。
１Ｈ  ＮＭＲ：  d  ５．６２（ｄｄ, Ｊ＝９．２Ｈｚ、１６．４Ｈｚ,４Ｈ）、６．５２（ｄｄ, Ｊ＝９．２Ｈｚ、１６．４Ｈｚ,２Ｈ）、７．３８（ｄ,Ｊ＝８．８Ｈｚ,４Ｈ）、７．８３（ｄ,Ｊ＝８．４Ｈｚ,４Ｈ）；
元素分析（Ｃ１６Ｈ１４Ｏ２Ｓ３として）  ；
計算値  Ｃ：５７．４５％、Ｈ：４．２２％、Ｏ：９．５７％、Ｓ：２８．７６％
実測値  Ｃ：５７．４０％、Ｈ：４．１８％、Ｏ：９．６３％、Ｓ：２８．７９％
屈折率  ：１．６５１